СПОСОБ ПОЛУЧЕНИЯ ПОЛИКРИСТАЛЛИЧЕСКОГО МАТЕРИАЛА НА ОСНОВЕ КУБИЧЕСКОГО НИТРИДА БОРА

1. Способ получения поликристаллического материала на основе кубического нитрида бора, включающий воздействие высоким давлением и температурой на шихту, содержащую гексагональный нитрид бора и углеродный материал, отличающийся тем, что в качестве углеродного материала берут углеродный материал, не имеющий кристаллографической кубической решетки, а в шихту дополнительно вводят катализатор, содержащий А1 и металл, активный к углеродному материалу, не имеющему кристаллографической кубической решетки, при этом давление и температуру выбирают из условия проведения процесса получения поликристаллического материала в области термодинамической стабильности кубического нитрида бора и алмаза.
2. Способ по п.1, отличающийся тем, что в качестве металла, активного к углеродному материалу, берут металл, выбранный из группы: Fe, Ni, Mn, Cr, Mo, Ti, V, Si, Zr, их смесь или сплав.
3. Способ по п.1, отличающийся тем, что гексагональный нитрид бора и углеродный материал, не имеющий кристаллографической кубической решетки, берут в соотношении (1÷6):1.
4. Способ по п.1, отличающийся тем, что алюминий в катализаторе содержится в количестве 60-80 вес.%.
5. Способ по п.1, отличающийся тем, что температуру выбирают не выше 1450°С, а давление выбирают из условия обеспечения получения материала в области термодинамической стабильности кубического нитрида бора и алмаза.
6. Способ по п.5, отличающийся тем, что давление выбирают из диапазона 60-80 кбар.